"15°C~Tm-20°CTmはテキスタイル材料の融点の範囲の温度で水性媒体と接触した後に冷えるテキスタイル材料の製造での、疎水性ポリエーテルブロックポリアミドコポリマーPEBAの使用であって、上記水性媒体はその重量の少なくとも85重量の水を含み、上記PEBAは20~80重量のポリアミドブロックと80~20重量のポリエーテルブロックとを含み、ISO62規格に従った飽和水吸収率がPEBAの重量に対して6重量以下であることを特徴とする使用。テキスタイル材料が、上記の接触操作後、少なくとも15分間、好ましくは少なくとも30分間、より好ましくは少なくとも1時間、さらに好ましくは少なくとも2時間、周囲温度10~80°Cの範囲以下の温度まで冷えるテキスタイル材料である請求項1に記載の使用。テキスタイル材料が、周囲温度以下、好ましくは20°C以下の温度で、水性媒体を冷えた気体の形で脱着、蒸発させる特性を加速、延長させる請求項1または2に記載の使用。テキスタイル材料が多孔質膜、織布または不織布の形をしている請求項1~3のいずれか一項に記載の使用。テキスタイル材料がPEBAをベースにした繊維および/またはフィラメントおよび/または粒子を含む請求項1~4のいずれか一項に記載の使用。水性媒体を含浸した冷えるテキスタイル材料を肌に当てることを含む、人の肌を冷やす方法であって、上記テキスタイル材料が少なくとも10重量の疎水性ポリエーテルブロックポリアミドコポリマーPEBAを含み、Tm-20°Cが周囲温度以上となる融点Tmを有し、上記PEBAは20~80重量のポリアミドブロックと80~20重量のポリエーテルブロックとを含み、ISO62規格に従った飽和水吸収率がPEBAの重量に対して6重量以下であり、上記水性媒体はその重量に対して少なくとも85重量の水を含み、水性媒体の温度は15°C~Tm-20°Cであることを特徴とする方法。疎水性ポリエーテルブロックポリアミドコポリマーPEBAを含むテキスタイル材料であって、このPEBAは20~80重量のポリアミドブロックと80~20重量のポリエーテルブロックとを含み、ISO62規格に従った飽和水吸収率がPEBAの重量に対して6重量以下であることを特徴とするテキスタイル材料。水性媒体の重量に対して少なくとも85重量の水を含む水性媒体を含浸した、請求項7に記載のテキスタイル材料を含む冷えるテキスタイル材料であって、水性媒体の温度は15°C~Tm-20°CTmはテキスタイル材料の融点であり、疎水性PEBAの重量含有率が冷えるテキスタイル材料の全重量の少なくとも10であることを特徴とするテキスタイル材料。少なくとも一種の充填剤および/または少なくとも一種の顔料および/または少なくとも一種の添加剤とPEBAとを混合した請求項7または8に記載のテキスタイル材料。バイオ資源原料から得られる合成繊維を含む請求項7~9のいずれか一項に記載のテキスタイル材料。疎水性PEBA繊維以外に、天然繊維、天然原料から製造した化学繊維、無機繊維、金属繊維および/または合成繊維をさらに含む請求項7~10のいずれか一項に記載のテキスタイル材料。バイオ資源原料のみから製造される請求項7~11のいずれか一項に記載のテキスタイル材料。下記の中から選択される少なくとも一つの構造を含む請求項7~12のいずれか一項に記載のテキスタイル材料:1疎水性PEBAを含むモノフィラメントおよび/またはマルチフィラメントと他のテキスタイル材料との混合物、および/または2主として疎水性テキスタイル材料を含む少なくとも一つの積層布の上に置かれた少なくとも10の疎水性PEBAを含む、主として疎水性テキスタイル材料を含む少なくとも一つの積層布ply、および/または3上記積層布をベースにしたサンドイッチ構造、および、4これらの構造の組合せ。フエルト、ウェブ、ネット、フィルター、フィルム、ガーゼ、布、包帯、ティッシュ、積層布、織布、ニット、衣類、衣服、タイツ、サポートストッキング、寝具、家具、ナプキン、包装材料、カーテン、自動車内装カバー、機能性工業用布、ジオテキスタイルおよび/またはアグリテキスタイルを構成する請求項7~13のいずれか一項に記載のテキスタイル材料。医学、美容学、衛生学、携行品、衣類製造、衣類、家具調度品および家庭用品、家具装飾品、カーペット、自動車、工業、特に、工業用濾過および冷却、換気および空調装置、農業および/または建築の分野での、請求項7~14のいずれか一項に記載のテキスタイル材料の使用。本発明の目的は、水に対する安定性水と接触しても膨潤しないと、温度に対する安定性約-60°C~150°C、好ましくは-40°C~140°Cの周囲温度に耐えられるのレベルが十分である、強くて、耐久性のある冷却効果を有する冷えるテキスタイル材料を提供することにある。本発明の他の目的は、テキスタイル材料の寸法安定性、可撓性または柔らかさを損なわずに、バイオ資源原料を用いて、製造工程数が最も少ない簡単な方法で上記テキスタイル材料を製造する方法を提供することにある。本発明者は、驚くべきことに、特定のポリエーテル-ブロック-ポリアミドコポリマーを用いることによって、顕著な冷却性能を有する上記テキスタイル材料を製造できる、ということを見出した。本発明の一つの対象は、15°C~Tm-20°CTmはテキスタイル材料の融点の範囲の温度で水性媒体と接触した後に冷却可能なテキスタイル材料の製造での、疎水性ポリエーテルブロックポリアミドコポリマーPEBAの使用であって、この水性媒体はその重量の少なくとも85重量の水、好ましくは少なくとも90重量の水、より好ましくは少なくとも95重量の水を含み、このPEBAは20~80重量のポリアミドブロックと80~20重量のポリエーテルブロック、好ましくは30~70重量のポリアミドブロックと70~30重量のポリエーテルブロックとを含み、ISO62規格に従った飽和水吸収率がPEBAの重量に対して6重量以下、好ましくは3重量以下であることを特徴とする使用にある。本発明のテキスタイル材料は、上記接触操作後、少なくとも15分間、好ましくは少なくとも30分間、より好ましくは少なくとも1時間、さらに好ましくは少なくとも2時間、周囲温度以下の温度まで冷えるようなテキスタイル材料である。上記周囲温度は10~80°C、好ましくは10~50°C、より好ましくは15~40°Cの範囲であるのが有利である。本発明テキスタイル材料は、周囲温度以下、好ましくは20°C以下の温度で、水性媒体を冷えた気体の形で脱着、蒸発させる特性を加速、延長させるテキスタイル材料であるのが有利である。本発明テキスタイル材料は多孔性膜、織布または不織布の形をしているのが有利である。本発明テキスタイル材料はPEBAをベースにした繊維および/またはフィラメントおよび/または粒子を含むのが有利である。本発明の他の対象は、自然に例えば汗によってまたは意図的な添加例えば水、活性剤、特に化粧品または医薬品、保湿剤等の添加によって水性媒体を含浸した冷えるテキスタイル材料を肌に当てることを含む、人の肌を冷やす方法にある。本発明のテキスタイル材料は少なくとも10重量、好ましくは少なくとも30重量、より好ましくは少なくとも50重量、さらに好ましくは少なくとも80重量、理想的には100重量の疎水性ポリエーテルブロックポリアミドコポリマーPEBAを含み、この材料はTm-20°Cが周囲温度以上であるような融点Tmを有し、上記PEBAはPEBAの重量に対して20~80重量のポリアミドブロックと80~20重量のポリエーテルブロック、好ましくは30~70重量のポリアミドブロックと70~30重量のポリエーテルブロックとを含み、ISO62規格に従った飽和水吸収率がPEBAの重量に対して6重量以下、好ましくは3重量以下であり、水性媒体は水性媒体の重量に対して少なくとも85重量、好ましくは少なくとも90重量、より好ましくは少なくとも95重量の水を含み、水性媒体の温度は15°C~Tm-20°Cである。本発明のさらに他の対象は、上記冷却方法の実施に有用な疎水性ポリエーテルブロックポリアミドコポリマーPEBAを含むテキスタイル材料であって、このPEBAは20~80重量のポリアミドブロックと80~20重量のポリエーテルブロック、好ましくは30~70重量のポリアミドブロックと70~30重量のポリエーテルブロックとを含み、ISO62規格に従った飽和水吸収率がPEBAの重量に対して6重量以下、好ましくは3重量以下であるテキスタイル材料にある。本発明のさらに他の対象は、水性媒体の重量に対して少なくとも85重量の水、好ましくは少なくとも90重量の水、より好ましくは少なくとも95重量の水を含む水性媒体を含浸した、上記のテキスタイル材料を含む冷えるテキスタイル材料であって、水性媒体の温度は15°C~Tm-20°CTmはテキスタイル材料の融点であり、疎水性PEBAの重量含有率は冷却用テキスタイル材料の全重量の少なくとも10である方法にある。PEBAは少なくとも一種の充填剤および/または少なくとも一種の顔料および/または少なくとも一種の添加剤と混合するのが有利である。本発明のテキスタイルはバイオ資源原料から得られる合成繊維を含むのが有利である。本発明のテキスタイルは疎水性PEBA繊維以外に、天然繊維、天然原料から作った化学繊維、無機繊維、金属繊維および/または合成繊維をさらに含むのが有利である。本発明のテキスタイルはバイオ資源原料のみから作るのが有利である。本発明のテキスタイルは下記の中から選択される少なくとも一つの構造を含むのが有利である:1疎水性PEBAを含むモノフィラメントおよび/またはマルチフィラメントと他のテキスタイル材料との混合物、および/または2主として疎水性テキスタイル材料の少なくとも一つの層の上に積層された少なくとも10の疎水性PEBAを含む主として疎水性テキスタイル材料から成る少なくとも一つの層、および/または3上記の層をベースにしたサンドイッチ構造、および、4上記構造の組合せ。本発明のテキスタイルはフエルト、ウェブ、ネット、フィルター、フィルム、ガーゼ、布、包帯、ティッシュ、積層布、織布、ニット、衣類、衣服、タイツ、ストッキング、特にサポートストッキング、寝具、家具、ナプキン、包装材料、カーテン、自動車内装カバー、機能性工業用布、ジオテキスタイルおよび/またはアグリテキスタイルを構成するのが有利である。本発明のさらに他の対象は、医学、美容学、衛生学、携行品、衣類製造、衣類、家具調度品および家庭用品、家具装飾品、カーペット、自動車、工業、特に、工業用濾過、冷却、換気および空調装置、農業および/または建築の分野での本発明テキスタイルの使用にある。ポリエーテル-ブロック-ポリアミドコポリマーPEBAは特に下記1~3のような反応性末端基を有するポリアミドブロックと反応性末端基を有するポリエーテルブロックとの重縮合で得られる:1ジアミン鎖末端を有するポリアミドブロックと、ジカルボン鎖末端を有するポリオキシアルキレンブロック、2ジカルボン鎖末端を有するポリアミドブロックと、ポリエーテルジオールとよばれる脂肪族ジヒドロキシル化α、ω-ポリオキシアルキレンブロックをシアノエチル化および水素添加して得られるジアミン鎖末端を有するポリオキシアルキレンブロック、3ジカルボン鎖末端を有するポリアミドブロックと、ポリエーテルジオールこの場合に得られる生成物を特にポリエーテルエステルアミドという。ジカルボン鎖末端を有するポリアミドブロックは例えば連鎖制限剤のジカルボン酸の存在下でのポリアミド先駆体の縮合で得られる。ジアミン鎖末端を有するポリアミドブロックは例えば連鎖制限剤のジアミンの存在下でのポリアミド先駆体の縮合で得られる。ポリアミドブロックの数平均分子量Mnは400~20,000g/モル、好ましくは500~10,000g/モルである。ポリアミド-ブロック-ポリエーテルポリマーはランダムに分散した単位をさらに含むことができる。3種類のポリアミドブロック有利に使用できる。第1のタイプ:ポリアミドブロックはジカルボン酸、特に4~20の炭素原子、好ましくは6~18の炭素原子を有するジカルボン酸と、脂肪族または芳香族ジアミン、特に2~20の炭素原子、好ましくは6~14の炭素原子を有するジアミンとの縮合で得られる。ジカルボン酸の例としては、1,4-シクロヘキシルジカルボン酸、ブタンジオン酸、アジピン酸、アゼライン酸、スベリン酸、セバシン酸、ドデカンジカルボン酸、オクタデカンジカルボン酸およびテレフタル酸、およびイソフタル酸、およびダイマー化脂肪酸が挙げられる。ジアミンの例としては、テトラメチレンジアミン、ヘキサメチレンジアミン、1,10-デカメチレンジアミン、ドデカメチレンジアミン、トリメチルヘキサメチレンジアミン、ビス4-アミノシクロヘキシルメタンBACM、ビス3-メチル-4-アミノシクロヘキシルメタンBMACM、2,2-ビス3-メチル-4-アミノシクロヘキシルプロパンBMACPおよびパラ-アミノジシクロヘキシルメタンPACMの異性体およびイソフォロンジアミンIPDAおよび2,6-ビスアミノメチルノルボルナンBAMNおよびピペラジンPipが挙げられる。PA-4,12、PA-4,14、PA-4,18、PA-6,10、PA-6,12、PA-6,14、PA-6,18、PA-9,12、PA-10,10、PA-10,12、PA-10,14およびPA-10,18ブロックを利用できるのが有利である。第2のタイプ:ポリアミドブロックは4~12の炭素原子を有するジカルボン酸またはジアミンの存在下で6~12の炭素原子を有する一種以上のα、ω-アミノカルボン酸および/または一種以上のラクタムの縮合で得られる。ラクタムの例としてはカプロラクタム、エナントラクタムおよびラウリラクタムが挙げられる。α、ω-アミノカルボン酸の例としてはアミノカプロン酸、7-アミノヘプタン酸、11-アミノウンデカン酸および12-アミノドデカン酸が挙げられる。第2のタイプのポリアミドブロックはナイロン-11、ナイロン-12またはナイロン-6のブロックであるのが有利である。第3のタイプ:ポリアミドブロックは少なくとも一種のα、ω-アミノカルボン酸またはラクタムと、少なくとも一種のジアミンと、少なくとも一種のジカルボン酸との縮合で得られる。この場合は、ポリアミドPAブロックは下記1~3:1Xの炭素原子を有する一種以上の直鎖の脂肪族または芳香族ジアミン、2Yの炭素原子を有する一種以上のジカルボン酸、および、3一種以上のコモノマー{Z}であって、Zの炭素原子を有するラクタムおよびα、ω-アミノカルボン酸およびX1の炭素原子を有する少なくとも一種のジアミンとY1の炭素原子を有する少なくとも一種のジカルボン酸との等モル混合物であって、X1,Y1はX,Yとは異なる等モル混合物の中から選択される一種以上のコモノマー{Z}、の重縮合で調製され、4上記コモノマー{Z}は、ポリアミド先駆体モノマーの全重量に対して50以下、好ましくは20以下、さらに有利には10以下の重量比率で導入され、5ジカルボン酸の中から選択される連鎖制限剤の存在下で行う。Yの炭素原子を有するジカルボン酸を連鎖制限剤として用い、一種以上のジアミンの化学量論に対して過剰に導入するのが有利である。この第3のタイプの一変形例では、ポリアミドブロックは6~12の炭素原子を有する少なくとも2種のα、ω-アミノカルボン酸または少なくとも2種のラクタムまたは一種のラクタムと、炭素原子の数が同じではない一種のアミノカルボン酸とを必要に応じて連鎖制限剤の存在下で縮合して得られる。脂肪族α、ω-アミノカルボン酸の例としてはアミノカプロン酸、7-アミノヘプタン酸、11-アミノウンデカン酸および12-アミノドデカン酸が挙げられる。ラクタムの例としてはカプロラクタム、エナントラクタムおよびラウリラクタムが挙げられる。脂肪族ジアミンの例としてはヘキサメチレンジアミン、ドデカメチレンジアミンおよびトリメチルヘキサメチレンジアミンが挙げられる。脂環式二酸の例としては1,4-シクロヘキシルジカルボン酸が挙げられる。脂肪族二酸の例としてはブタンジオイック酸、アジピン酸、アゼライン酸、スベリン酸、セバシン酸、ドデカンジカルボン酸、ダイマー化した脂肪酸およびポリオキシアルキレンα、ω-二酸が挙げられる。ダイマー化した脂肪酸のダイマー含量は少なくとも98であり、好ましくは水素化されているのが好ましく、ユニケマUnichema社からPRIPOLの商品名またはヘンケルHenkel社からEMPOLの商品名で市販されている。芳香族二酸の例としてはテレフタル酸Tおよびイソフタル酸を挙げることができる。脂環式ジアミンの例としてはビスメタンBACM、ビス3メチル4アミノシクロヘキシルメタンBMACM、2,2-ビス3-メチル-4-アミノシクロヘキシルプロパンBMACPおよびパラ-アミノジシクロヘキシルメタンの異性体が挙げられる。他に使用可能なジアミンとしてはイソホロンジアミンIPDA、26-ビスアミノメチルノルボルナンBAMNおよびピペラジンが挙げられる。第3のタイプのポリアミドブロックの例としては下記が挙げられる:166/6ここで、66はアジピン酸とヘキサメチレンジアミンとを縮合した単位を表し、6はカプロラクタムの縮合で得られる単位を表す、266/610/11/12ここで、66はヘキサメチレンジアミンとアジピン酸の縮合物を表し、610はヘキサメチレンジアミンとセバシン酸との縮合物を表し、11はアミノウンデカン酸の縮合単位を表し、12はラウリルラクタムの縮合単位を表すポリエーテルブロックはポリアミド-ブロック-ポリエーテルコポリマーの5~85重量にすることができる。ポリエーテルブロックの重量Mnは100~6000g/モル、好ましくは200~3000g/モルである。ポリエーテルブロックはアルキレンオキシド単位からなる。この単位は例えばエチレンオキシド単位、プロピレンオキシド単位またはテトラヒドロフラン単位にすることができるポリテトラメチレングリコール鎖となる。従って、PEGポリエチレングリコールブロック、すなわちエチレンオキシド単位からなるもの、PPGプロピレングリコールブロック、すなわちプロピレンオキシド単位からなるもの、PO3Gポリトリメチレングリコールブロック、すなわちポリトリメチレンエーテルグリコール単位からなるものポリトリメチレンエーテルブロックを有するこのようなコポリマーは米国特許第6590065号明細書に記載されているおよびPTMGブロック、すなわち、ポリテトラヒドロフランともよばれるテトラメチレングリコール単位からなるものを用いる。米国特許第6590065号明細書PEBAコポリマーは数種類のポリエーテルを鎖中に含むことができ、コポリエーテルはブロックまたはランダムにすることができる。ビスフェノール、例えばビスフェノールAのオキシエチル化によって得られるブロックを用いることもできる。後者は下記文献に記載されている。欧州特許第613919号公報ポリエーテルブロックはエトキシ化第1アミンで構成することもできる。エトキシ化第1アミンの例としては下記式の化合物が挙げられる:ここで、mおよびnは1~20で、xは8~18であるこの化合物はセカCECA社から商品名NORAMOX登録商標およびClariant社から商品名GENAMIN登録商標で市販されている。軟質ポリエーテルブロックはNH2鎖末端を有するポリオキシアルキレンブロックを含むことができ、このブロックはポリエーテルジオールとよばれる脂肪族α、ω-ジヒドロキシル化ポリオキシアルキレンブロックをシアノアセチル化して得ることができる。特に、ジェファミン例えばハンツマンHuntsmann社の製品であるジェファミン登録商標D400、D2000、ED2003およびXTJ542。特開2004-346274号公報、特開2004-352794号公報および欧州特許第1,482,011号公報を用いることができる。特開2004‐346274公報特開2004‐352794公報欧州特許第1,482,011号公報ポリエーテルジオールブロックをそのまま用い、カルボキシ末端基を有するポリアミドブロックと共重合するか、アミノ化してポリエーテルジアミンに変換し、カルボキシ末端基を有するポリアミドブロックと縮合する。PAブロックとPEブロックとの間にエステル結合を有するPEBAコポリマーの2段階調製の一般的な方法は公知であり、例えば下記文献に記載されている。フランス特許第2,846,332号公報PAブロックとPEブロックとの間にアミド結合を有する本発明のPEBAコポリマーを製造する一般的方法は公知であり、例えば下記文献に記載されている。欧州特許第1,482,011号公報ポリエーテルブロックはポリアミド先駆体および連鎖制限剤の二酸と混合してランダムに分散した単位を有するポリアミドブロックとポリエーテルブロックとを含むポリマーにすることもできる1段階法。本明細書のPEBAは、アルケマから市販のPEBAX登録商標ポリマー、Evonik登録商標から市販のVestamid登録商標ポリマー、EMSから市販のGrilamid登録商標、DSMから市販のKellaflex登録商標ポリマーまたはその他の供給業者からの他の任意のPEBAを意味することは理解できよう。本発明で疎水性PEBAという用語は、ISO62規格に従った飽和水吸収率がPEBAの重量に対して6重量以下、好ましくは3重量以下で且つ20~80重量のポリアミドブロックと80~20重量のポリエーテルブロック、好ましくは30~70重量のポリアミドブロックと70~30重量のポリエーテルブロックとを含むPEBAを意味する。PEBAコポリマーはPA-6、PA-11、PA-12、PA-6,12、PA-6,6/6、PA-10,10および/またはPA-6,14からなるポリアミドPAブロック、好ましくはPA-IIおよび/またはPA-12ポリアミドブロックと、PTMG、PPGおよび/またはPO3GからなるポリエーテルPEブロックとを有するのが有利である。主としてPEGを含むPEブロックをベースにしたPEBAは親水性PEBAの範囲内である。親水性PEBAをベースにしたテキスタイル材料、すなわち上記定義の疎水性PEBAの基準を満たさないPEBAをベースにしたテキスタイル材料は、[表1]に示すように、使用条件下でまたは本発明の方法を用いて冷却することができず、水と接触したときに膨潤することさえある。[図1]は重量が80g/m2のウェブの倍率を大きくしていった時の3つの写真1、2、3である。最後の倍率から、疎水性PEBAPA-12/PTMG繊維の表面上に水が20μm以下、さらには10μm以下の寸法の微液滴として分散し、表面張力が低いため急速に蒸発することがわかる。この蒸発は液滴と周囲空気との間の直接熱伝導による。本発明の疎水性PEBAは熱の伝導が悪い。特に、本発明のテキスタイル表面上では肌から液滴へ熱が伝導され、この熱伝導は驚くべき乾いた冷たさの感覚を与える。疎水性PEBAは少なくとも一種の充填剤および/または少なくとも一種の顔料および/または少なくとも一種の添加剤と混合するのが有利である。PEBAのポリマーマトリックスは特に添加剤を含むことができる。この添加剤の例としては強化剤、難燃剤、紫外線防止剤、紫外線安定剤、熱安定剤、顔料、潤滑剤、酸化防止剤、流動性改良剤、流量改良剤、塗膜形成剤、塗膜形成助剤、ゴム、半結晶ポリマー、防腐剤およびこれらの混合物が挙げられる。織物分野における他の任意タイプの添加剤も使用できることは理解できよう。本発明はさらに、疎水性PEBAのテキスタイル材料、例えば糸、繊維、フィラメントモノフィラメントまたはマルチフィラメント、フィルム、膜、多孔性膜、織布および不織布の製造での使用に関するものである。本発明はさらに、耐久性のある状態耐洗濯性でテキスタイル材料の表面に接着するように溶着した疎水性PEBA粒子の製造方法と、その使用とにも関するものである。疎水性PEBAの重量含有率は、本発明テキスタイルの全重量の少なくとも10、好ましくは少なくとも30、より好ましくは少なくとも50、さらに好ましくは少なくとも80、理想的には100であるのが有利である。本明細書で、Tmという用語はテキスタイル材料の融点を意味し、例えば100~170°Cの範囲にすることができる。上記PEBAまたはPEBAをベースにした熱可塑性マトリクスを有する組成物は、固化および再溶融の中間段階なしに、重合直後にテキスタイル材料に形成できる。PEBAまたはその組成物を顆粒状にし、それを再溶融して例えば織物成形品を製造したり、糸、繊維および/またはフィラメントを製造することができる。本発明組成物は、任意の溶融紡糸法を用いて一つまたは複数の開口部を有するダイに通すことができる。マルチフィラメント糸を製造する場合には紡糸法または紡糸延伸法または紡糸延伸テクスチャリング法等が挙げられ、紡糸速度は任意である。3000m/分以上、好ましくは4000m/分以上の速度で高速紡糸で糸を製造できる。これらの方法は以下の用語によって示されることが多い:POY部分延伸糸、FOY延伸糸、ISD統合紡糸延伸、HOY5500m/分以上の速度の高速紡糸。これらの糸はその用途に応じた織り方にすることができる。これらの方法で得られた糸は織布またはニット織物の表面の製造に特に適している。本発明では、PEBA熱可塑性ポリマーマトリクスを用いてモノフィラメント糸またはモノフィラメント、マルチフィラメント糸またはマルチフィラメント、連続繊維リールでおよび/または不連続繊維カットを製造できる。不連続PEBA繊維は天然繊維との混合に適している。PEBAモノフィラメントおよびマルチフィラメントの製造に特に適した方法は米国特許出願第2010/0119804号明細書に記載のものである。米国特許出願第2010/0119804号明細書単一繊維またはモノフィラメントの番手は1.5dtex~100dtex/フィラメントにすることができる。大きい番手数は工業用途に特に適している。マルチフィラメント糸の番手は、6dtex/フィラメント以下、好ましくは1.5dtex/フィラメント以下であるのが好ましい。繊維を製造する場合、フィラメントを紡糸直後にまたは繰返し段階でメッシュまたはシートの形状で接合し、延伸、織りまたは縮れさせ、切断することができる。得られた繊維は不織布または紡糸繊維糸の製造に使用できる。組成物はフロックの製造にも使用できる。本発明の糸、繊維および/またはフィラメントには種々の処理、例えば連続段階または繰返し段階での延伸、サイズ蒸着、塗油、交絡加工、テクスチャライジング、クリンピング、ストレッチング、固定または弛緩用の熱処理、スローイング、積層布および/または染色を施すことができる。染色としては特に浴またはジェットによる染色法が挙げられる。好ましい染料は酸性染料、金属含有または非金属含有染料である。本発明のさらに他の対象は、シートおよびフィルムの押出のような押出方法、圧縮成形のような成形法、射出成形のような射出法から成る群の中から選択される方法を用いた成形操作によって得られる本発明のPEBAのマトリクスまたはPEBAを含む熱可塑性組成物で作られるフィルム製品にある。フィルムは平ダイを用いて上記方法で得ることができる。得られたフィルムに種々の処理段階、例えば一軸または二軸延伸、安定化熱処理、帯電防止処理またはサイジングを施すことができる。本発明の疎水性PEBAを含むテキスタイルは所定の条件下で冷たい効果すなわち冷却効果を与える。この冷却効果は疎水性PEBAベースのテキスタイル材料が水性媒体と単純接触または含浸、噴霧さらにはディッピングによって接触した後に得られ、水性媒体をテキスタイル材料に添加する方法とは関係なく生じる。本明細書で水性媒体という用語は、水性媒体の重量に対して少なくとも85重量の水、好ましくは少なくとも90重量の水、より好ましくは少なくとも95重量の水を含む液体または気体、蒸気、さらには固体を意味し、水性媒体の温度は、1°C~Tm-20°CTmは本発明のテキスタイル材料の融点、好ましくは15°C~Tm-20°Cであるのが好ましい。水性媒体はテキスタイルに自然に含浸させるか、テキスタイル材料と自然に接触させて付けることができる例えば衣服についた汗の場合。また、水性媒体を任意の手段、例えば気体、蒸気または液体の形をした水性媒体の含浸、ディッピングまたは噴霧によって、あるいは、液体、気体または蒸気をテキスタイル材料に添加する他の任意の方法によって、意図的にテキスタイルに添加できる。これは医薬活性剤または化粧活性剤または香料の場合であり、それぞれ例えば包帯または冷却ティッシュに添加できる。本明細書で周囲温度とはテキスタイルを取り囲む空気または媒体の温度を意味する。この温度は制御されていても空調、コールドチャンバ、プログラムプロセスまたは装置の運転温度、制御されていなくてもよい外的地理的および気象条件の理由から。より正確に言えば、周囲温度は-60°C~150°C、好ましくは-40°C~140°Cの範囲の温度を意味する。少なくとも50の疎水性PEBAを含む本発明のテキスタイル材料はこれらの温度に耐えることができ、PEBAはこれらの温度でその特性特に可撓性およびその寸法を全て保持する。本発明のテキスタイル材料は少なくとも15分間、好ましくは少なくとも30分間、より好ましくは少なくとも1時間、さらに好ましくは少なくとも2時間、周囲温度以下の温度まで冷えるようなテキスタイル材料であり、周囲温度は10~80°C、好ましくは10~50°C、より好ましくは15~40°Cの範囲であるのが好ましい。テキスタイル材料は、周囲温度以下、好ましくは20°C以下の温度から、水性媒体を冷気体の形で脱着、蒸発させる特性を加速且つ延長させたようなテキスタイル材料であるのが有利である。本発明のさらに他の対象は、少なくとも一部が疎水性PEBAから得られる上記定義の糸、繊維および/またはフィラメントの形をしたテキスタイルまたはテキスタイル製品にある。これらのテキスタイル製品は織物または織物表面、例えば織布、ニット、不織布またはマット表面にすることができる。本発明のテキスタイルは医学、美容学、衛生学、携行品、衣類製造、衣類、家具調度品および家庭用品、家具装飾品、カーペット、自動車、工業、特に、工業用濾過、農業および/または建築の分野で使用されるのが有利である。このような製品は例えばカーペット、家具カバー、表面カバー、ソファー、カーテン、マットレスおよび枕、ドリンククーラー、パイプ冷却スリーブおよび医療用テキスタイル材料にすることができる。本発明テキスタイルは、フエルト、フィルター、フィルム、ガーゼ、布、ウェブ、ネット、包帯、特に痛みまたは火傷を消炎する包帯、積層布、織布、ニット、衣類、衣服、タイツ、ストッキング、特にサポートストッキング、寝具、家具、ナプキン、包装材料、カーテン、自動車内装カバー、機能性工業用布、ジオテキスタイルおよび/またはアグリテキスタイルを構成するのが有利である。冷却効果は、モノフィラメントまたはマルチフィラメントを用いたウェブ、ネット、ニット織物または多孔性フィルム上で特に驚くべきものである。例えば、これらの構造体を約40°Cの温水に浸漬し、次いで短時間乾燥させると、数秒で冷却効果を発揮し、テキスタイルの表面温度は約10秒以内に16°Cまで下がる。周囲温度例えば20°Cで水に浸すと、同じ結果になる。温水、特に30°C以上の温度の温水では、さらに驚くべき効果が生じる。PEBAベースの繊維、フィラメントおよび/またはフィルムを含む上記織物は高比表面積を有するのが有利である。これによって、これらの本発明の繊維および/またはフィラメントを含むテキスタイルの表面上での水性液体の蒸発速度がさらに増すことがわかった。同様に、蒸発速度を高め、従って、本発明のテキスタイル材料の冷却効果を高めるために、繊維またはフィラメントの表面は特定の構造、例えば溝、特に直線、楕円等の溝を有することができる。主として疎水性PEBAベースで製造された少なくとも50重量のPEBAを含む本発明テキスタイルはその他の有利な特性、軽量で、可撓性、柔らかな手触り、耐破断性、耐切断性、耐摩耗性および耐ピリング性をさらに有する。上記テキスタイルはPEBA繊維以外に、天然繊維、例えば綿、ウールおよび/またはシルク繊維、天然原料から製造した化学繊維、無機繊維、例えば、炭素繊維、ガラス繊維、シリカ繊維および/またはマグネシウム繊維、金属繊維および/または合成繊維をさらに含むのが有利である。合成繊維は特に、ポリエステル、ポリエーテル、ポリエーテルエステル、ポリアミドまたはアクリル繊維、または、繊維分野で一般に使用されるその他の任意の合成材料の繊維を含むことができる。本発明テキスタイルは特に、疎水性PEBAと親水性合成繊維との組合せ例えば親水性PEBA繊維を含むことができる。後者は湿分移動剤の役目をする。親水性合成繊維は湿気を吸収し、且つ、PEBAと接触すると、後者は織物を蒸発冷却する。衣服の内側で使用可能な構造体の例としては、親水性繊維が主として肌と接触例えばTシャツの内側して湿気を吸収し、これを周囲媒体側の、主として衣服の外側にある疎水性PEBA繊維へ移す。本発明テキスタイルは主として疎水性繊維少なくとも10の疎水性PEBAを含むからなる2つの積層布の間に主として親水性繊維からなる層が挟まれたサンドイッチ構造または逆に、主として親水性繊維からなる2つの層の間に、主として疎水性繊維少なくとも10の疎水性PEBAを含むからなる層が挟まれたサンドイッチ構造を有することができる。本明細書で主としてとは層が50重量以上疎水性または親水性の繊維を含むことを意味する。水を蓄積して水の存在だけで冷却効果を与え、それによって湿った冷たい感覚を生じる純粋に親水性の織物とは違って、本発明の疎水性PEBAベースのテキスタイルは驚くほど乾いた冷却効果を生じる。疎水性PEBAは水分をより急速に蒸発させ、テキスタイル表面に強い冷たい感覚を生じさせ、テキスタイルの湿潤作用をほとんど瞬間的に消失させる。このテキスタイルはバイオ資源原料から得られる合成繊維を含むのが有利である。本発明テキスタイルはバイオ資源原料のみから製造されるのが好ましい。再生可能起源の原料またはバイオ資源原料とは、バイオ資源炭素または再生可能起源の炭素を含む材料を意味する。すなわち、化石原料由来の材料に対して、再生可能原料から成る材料は14Cを含む。再生可能起源の炭素含有率またはバイオ資源炭素の含有率はASTM規格D6866ASTMD6866-06およびASTM規格D7026ASTMD7026-04で決定される。前者の規格にはサンプルの14C/12C比を測定し、この測定値を100バイオ資源由来の参考サンプルの14C/12C比と比較して、サンプル中のバイオ資源Cの相対的割合を出すためのテスト法が記載されている。この規格は14C年代測定と同じ概念に基づいているが、年代測定方程式は適用しない。このようにして計算した比をpMCモダン炭素濃度とよぶ。分析される材料がバイオ原料と化石原料放射性同位体を含まないとの混合物である場合に得られたpMCの値はサンプル中に存在するバイオ原料の量に直接相関する。ASTM規格D6866にはLSC液体シンチレーション計測分析法またはAMS/IRMS同位体放射性質量分析法と組み合わされた加速質量分析法に基づいて14C同位体含有率を測定する技術が複数提案されている。本発明で用いるのが好ましい測定方法はASTM規格D6866-06加速器質量分析法に記載されている。PA-11をベースにしたPEBAを含む本発明テキスタイルは少なくとも一部がバイオ資源原料に由来するので、バイオ資源炭素含有率は少なくとも1であり、これは少なくとも1.2×1014の12C/14C同位体比に対応する。本発明テキスタイルは炭素の全重量に対して少なくとも50重量のバイオ資源炭素を含むのが好ましい。これは少なくとも0.6×1012の12C/14C同位体比に対応する。この含有率はさらに高く、特に最大で100であるのが有利であり、これは再生可能起源の原料から得られるPO3G、PTMG、および/またはPPGを有するPA-11ブロックおよびPEブロックを有するPEBAの場合の1.2×1012の12C/14C同位体比に対応する。従って、本発明テキスタイルは100のバイオ資源炭素を含むか、逆に、化石起源の炭素との混合物から得ることができる。以下、本発明の実施例を説明するが、本発明が下記実施例に限定されるものではない。以下の実施例において特に記載のない限り全てのは重量で表される。各種テキスタイルの温度測定本発明のPEBAから製造されたテキスタイルを織物で通常用いられている他の材料:ポリエステルPES、ポリアミドPA、綿をベースにしたテキスタイルと比較した。本発明実施例Ex1、Ex2、Ex3、Ex4、Ex5および比較例Cp2では、PEBAはPA12-PTMGである。すなわち、PEBAはPA-12ブロックとPTMGブロックとを含む。実施例Ex11、Ex21、Ex31では、PEBAはPA-11/PTMGである。比較例3、4、5では、PEBAはそれぞれPA-6/PTMG、PA-12/PEGおよびPA-6/PEGである。比較例Cp1はポリエステルで、Cp6はPA-11で、Cp7は綿で、Cp8はPlatamid登録商標H005商標のPA-6/6,6/12コポリアミドである。PAブロックとPEブロックの含有量重量は[表1]に示してある。テキスタイルの温度を赤外線ガンColeParmer登録商標を用いて測定した。実施例で用いる水性媒体は液体の水にした。テキスタイル材料は実施例2の場合を除く全てのテストで重量が80g/m2の軽量ウェブの形をしている。実施例2はウェブよりも密な繊維から成り、より重く、水性媒体との接触がより難しく、接触面積がより小さい不織布である。テキスタイルに含浸させる水性媒体はより少ない。手順:23°Cの周囲温度で下記を行う:1T0で、テキスタイル材料を水中に5秒間浸漬する材料/水性媒体接触25秒間乾燥させ、次いで、3テキスタイルの表面温度を、赤外線ガンを用いて30秒後、30分後、1時間後、1時間30分後、次いで2時間後にそれぞれ測定する。結果は[表1]に示してある。考察本発明テキスタイル以外の他のテキスタイルは冷却効果を示さなかった。比較例Cp1~Cp6のテキスタイルは膨潤し、変形し、びしょびしょで、重い外観をしていた。液体と接触後、テキスタイルの観察された温度降下はゼロCp1または非常に小さいCp2~Cp6であった。反対に、本発明実施例の疎水性PEBAベースのテキスタイルExは、冷たくなり、冷却効果が少なくとも2時間続き、乾いた、快適で柔らかな手触りを有し、同時に、非常に軽いままであった。これらの温度は30°Cの温度の水を含浸した後でも、周囲温度に対応する初期温度23°Cに対して少なくとも1時間30分の間中5~7°C下がる。本発明の疎水性PEBAベースのテキスタイルを例えばT01h30で静かに振ると、生じた追加の蒸発によってその温度が再び16°Cまで下がることがわかった。下記の[表2]では、種々の織物ウェブ:綿Cp7、PA-6/6,6/12コポリアミドCp8および疎水性PEBAEx1で作られたテキスタイルを同じ手順に従って湿潤し乾燥させた後に、時間とともに蒸発した水の量をテキスタイルの秤量によって測定した。この重量測定は静的なままである、すなわち乾燥後も変化しないテキスタイルに対して行った。考察:本発明のPEBAテキスタイルEx1は水分蒸発特性を促進し、水は20°C以下の温度で冷気体という形をとり、一方、ポリアミド織物または綿織物からの水分の蒸発ははるかに遅かった。本発明テキスタイルの組成に用いられるPEBAは驚くほど乾いた冷却効果が数時間続き、且つ、この効果は増大可能で且つ運動の作用によって例えばT01時間で静かに振ると、または、水性媒体、例えば液体水、または例えばスポーツをする人の汗と追加的に接触させることによって延長できる。本発明テキスタイルの冷却効果は、既に水性媒体と接触させたテキスタイルを振ることによって増大および延長されるのが有利である。従って、本発明テキスタイルの挙動は工業用テキスタイル、特にスポーツ分野、特にスポーツウェアに望ましい理想的挙動である。"